(57)【特許請求の範囲】
【請求項１】
光学活性ポリ（Ｎ−α−メチルベンジルマレイミド）をシリカゲル、アルミナ、架橋ポリスチレン、及びポリシロキサンからなる群より選択される多孔質担体に担持してなる分離剤。
【請求項２】
多孔質担体がシリカゲルであることを特徴とする請求項１に記載の分離剤。
【請求項３】
請求項１又は請求項２に記載の分離剤を用い、クロマトグラフィー法により光学活性化合物を分離することを特徴とする光学活性化合物の分離方法。
【請求項４】
請求項１に記載の分離剤を固定相成分として含有することを特徴とする高速液体クロマトグラフィー用カラム充填剤。
【発明の詳細な説明】
【０００１】
【発明の属する技術分野】
本発明は、光学活性なポリマレイミド誘導体からなる分離剤に関する。本発明の光学活性ポリマレイミド誘導体からなる分離剤は、光学活性化合物の光学分割剤として有用である。
【０００２】
【従来の技術】
従来、光学分割剤として利用される光学活性な合成高分子は数多く知れれており、例えば、光学活性メタクリル酸トリフェニルメチル重合体（特開昭５６−１０６９０７号公報）、光学活性アクリル酸アミド重合体（特開昭５６−１６７７０８号公報）、シリカゲル表面に化学結合した側鎖に光学活性置換基を有するポリアクリルアミド（特開昭６３−１４４４６号公報）等が知られている。
【０００３】
【発明が解決しようとする課題】
しかしながらこれらの光学活性高分子は、光学活性化合物の分離剤として用いた場合、特異の化合物についての分離性能は優れているが、分離可能なラセミ体化合物は限られており、応用範囲を広げるために、特異な性能を有する新規な高分子化合物の種類を持つ必要がある。
【０００４】
また、分析技術及び機器の発達により、より分離性能が高い分離剤の開発が望まれている。
【０００５】
【課題を解決するための手段】
本発明者らは、新規かつ高い分割性能を有する光学活性体の分離剤の開発を目指し、鋭意検討した結果、下記一般式（１）
【０００６】
【化３】
0004534329.tif 000002
【０００７】
（式中、Ｒ1、Ｒ2は、各々独立して、炭素数１〜１０の直鎖若しくは分岐したアルキル基、炭素数２〜１０の分岐若しくは直鎖のアルケニル基、炭素数２〜１０の分岐した若しくは直鎖のアルキニル基、炭素数１〜１０の分岐した若しくは直鎖のアルキルオキシ基で１又は複数置換された炭素数１〜１０の分岐若しくは直鎖のアルキル基、炭素数１〜１０の分岐した若しくは直鎖のアルキルオキシ基で１又は複数置換された炭素数２〜１０の分岐若しくは直鎖のアルケニル基、炭素数１〜１０の分岐した若しくは直鎖のアルキルオキシ基で１又は複数置換された炭素数２〜１０の分岐若しくは直鎖のアルキニル基、炭素数１〜１０の分岐した若しくは直鎖のアルキルアミノ基で１又は複数置換された炭素数１〜１０の分岐若しくは直鎖のアルキル基、炭素数１〜１０の分岐した若しくは直鎖のアルキルアミノ基で１又は複数置換された炭素数２〜１０の分岐若しくは直鎖のアルケニル基、炭素数１〜１０の分岐した若しくは直鎖のアルキルアミノ基で１又は複数置換された炭素数２〜１０の分岐若しくは直鎖のアルキニル基、炭素数１〜１０の分岐した若しくは直鎖のアルキル基で２置換されたアミノ基で１又は複数置換された炭素数１〜１０の分岐若しくは直鎖のアルキル基、炭素数１〜１０の分岐した若しくは直鎖のアルキル基で２置換されたアミノ基で１又は複数置換された炭素数２〜１０の分岐若しくは直鎖のアルケニル基、炭素数１〜１０の分岐した若しくは直鎖のアルキル基で２置換されたアミノ基で１又は複数置換された炭素数２〜１０の分岐若しくは直鎖のアルキニル基、炭素数１〜１０の分岐した若しくは直鎖のアルキル基で３置換されたアンモニウム基で１又は複数置換された炭素数１〜１０の分岐若しくは直鎖のアルキル基、炭素数１〜１０の分岐した若しくは直鎖のアルキル基で３置換されたアンモニウム基で１又は複数置換された炭素数２〜１０の分岐若しくは直鎖のアルケニル基、炭素数１〜１０の分岐した若しくは直鎖のアルキル基で３置換されたアンモニウム基で１又は複数置換された炭素数２〜１０の分岐若しくは直鎖のアルキニル基、炭素数２〜１０の分岐した若しくは直鎖のアルキルカルボニルオキシ基で１又は複数置換された炭素数１〜１０の分岐若しくは直鎖のアルキル基、炭素数２〜１０の分岐した若しくは直鎖のアルキルカルボニルオキシ基で１又は複数置換された炭素数２〜１０の分岐若しくは直鎖のアルケニル基、炭素数２〜１０の分岐した若しくは直鎖のアルキルカルボニルオキシ基で１又は複数置換された炭素数２〜１０の分岐若しくは直鎖のアルキニル基、炭素数３〜１０のシクロアルキル基、炭素数３〜１０のシクロアルケニル基、炭素又はヘテロ原子数５〜２０の芳香族基、炭素数１〜１０の分岐若しくは直鎖のアルキル基で核が１〜５置換された炭素又はヘテロ原子数５〜２０の芳香族基、炭素数１〜１０の分岐若しくは直鎖のアルケニル基で核が１〜５置換された炭素又はヘテロ原子数５〜２０の芳香族基、炭素数１〜１０の分岐若しくは直鎖のアルキニル基で核が１〜５置換された炭素又はヘテロ原子数５〜２０の芳香族基、ハロゲン原子で核が１〜５置換された炭素又はヘテロ原子数５〜２０の芳香族基を示す。但し、Ｒ1とＲ2は等しくない。また、ｎは２〜��００００の範囲の数を示し、＊印は光学活性炭素を表す。）
で示される光学活性ポリマレイミド誘導体からなる分離剤を見出し、本発明を完成させるに至った。
【０００８】
すなわち本発明は、上記一般式（１）で示される光学活性ポリマレイミド誘導体からなる分離剤及びそれを用いた光学活性化合物の分離方法である。
【０００９】
本発明の光学活性ポリマレイミド誘導体からなる分離剤は、上記一般式（１）で示される化合物を有効成分として含有する。
【００１０】
上記一般式（１）で示される光学活性ポリマレイミド誘導体の製造方法は、特に限定するものではないが、例えば、反応に不活性な溶媒中、不斉配位子存在又は非存在下、下記一般式（２）
【００１１】
【化４】
0004534329.tif 000003
【００１２】
（式中、Ｒ1、Ｒ2は、各々独立して、炭素数１〜１０の直鎖若しくは分岐したアルキル基、炭素数２〜１０の分岐若しくは直鎖のアルケニル基、炭素数２〜１０の分岐した若しくは直鎖のアルキニル基、炭素数１〜１０の分岐した若しくは直鎖のアルキルオキシ基で１又は複数置換された炭素数１〜１０の分岐若しくは直鎖のアルキル基、炭素数１〜１０の分岐した若しくは直鎖のアルキルオキシ基で１又は複数置換された炭素数２〜１０の分岐若しくは直鎖のアルケニル基、炭素数１〜１０の分岐した若しくは直鎖のアルキルオキシ基で１又は複数置換された炭素数２〜１０の分岐若しくは直鎖のアルキニル基、炭素数１〜１０の分岐した若しくは直鎖のアルキルアミノ基で１又は複数置換された炭素数１〜１０の分岐若しくは直鎖のアルキル基、炭素数１〜１０の分岐した若しくは直鎖のアルキルアミノ基で１又は複数置換された炭素数２〜１０の分岐若しくは直鎖のアルケニル基、炭素数１〜１０の分岐した若しくは直鎖のアルキルアミノ基で１又は複数置換された炭素数２〜１０の分岐若しくは直鎖のアルキニル基、炭素数１〜１０の分岐した若しくは直鎖のアルキル基で２置換されたアミノ基で１又は複数置換された炭素数１〜１０の分岐若しくは直鎖のアルキル基、炭素数１〜１０の分岐した若しくは直鎖のアルキル基で２置換されたアミノ基で１又は複数置換された炭素数２〜１０の分岐若しくは直鎖のアルケニル基、炭素数１〜１０の分岐した若しくは直鎖のアルキル基で２置換されたアミノ基で１又は複数置換された炭素数２〜１０の分岐若しくは直鎖のアルキニル基、炭素数１〜１０の分岐した若しくは直鎖のアルキル基で３置換されたアンモニウム基で１又は複数置換された炭素数１〜１０の分岐若しくは直鎖のアルキル基、炭素数１〜１０の分岐した若しくは直鎖のアルキル基で３置換されたアンモニウム基で１又は複数置換された炭素数２〜１０の分岐若しくは直鎖のアルケニル基、炭素数１〜１０の分岐した若しくは直鎖のアルキル基で３置換されたアンモニウム基で１又は複数置換された炭素数２〜１０の分岐若しくは直鎖のアルキニル基、炭素数２〜１０の分岐した若しくは直鎖のアルキルカルボニルオキシ基で１又は複数置換された炭素数１〜１０の分岐若しくは直鎖のアルキル基、炭素数２〜１０の分岐した若しくは直鎖のアルキルカルボニルオキシ基で１又は複数置換された炭素数２〜１０の分岐若しくは直鎖のアルケニル基、炭素数２〜１０の分岐した若しくは直鎖のアルキルカルボニルオキシ基で１又は複数置換された炭素数２〜１０の分岐若しくは直鎖のアルキニル基、炭素数３〜１０のシクロアルキル基、炭素数３〜１０のシクロアルケニル基、炭素又はヘテロ原子数５〜２０の芳香族基、炭素数１〜１０の分岐若しくは直鎖のアルキル基で核が１〜５置換された炭素又はヘテロ原子数５〜２０の芳香族基、炭素数１〜１０の分岐若しくは直鎖のアルケニル基で核が１〜５置換された炭素又はヘテロ原子数５〜２０の芳香族基、炭素数１〜１０の分岐若しくは直鎖のアルキニル基で核が１〜５置換された炭素又はヘテロ原子数５〜２０の芳香族基、ハロゲン原子で核が１〜５置換された炭素又はヘテロ原子数５〜２０の芳香族基を示す。但し、Ｒ1とＲ2は等しくない。また、＊印は光��活性炭素を表す。）
で示される光学活性マレイミド誘導体を不斉アニオン重合することにより容易に調製可能である。
【００１３】
以下、上記一般式（１）で示される光学活性ポリマレイミド誘導体の不斉アニオン重合による製造方法について説明する。
【００１４】
原料となる上記一般式（２）で示される光学活性マレイミド誘導体としては、特に限定するものではないが、具体的には、（２Ｓ）−Ｎ−２−ブチルマレイミド、（２Ｓ）−Ｎ−２−ペンチルマレイミド、（２Ｓ）−Ｎ−２−ヘキシルマレイミド、（３Ｓ）−Ｎ−３−ヘキシルマレイミド、（２Ｓ）−Ｎ−２−へプチルマレイミド、（３Ｓ）−Ｎ−３−へプチルマレイミド、（２Ｓ）−Ｎ−２−オクチルマレイミド、（３Ｓ）−Ｎ−３−オクチルマレイミド、（４Ｓ）−Ｎ−４−オクチルマレイミド、（２Ｓ）−Ｎ−２−ノニルマレイミド、（３Ｓ）−Ｎ−３−ノニルマレイミド、（４Ｓ）−Ｎ−４−ノニルマレイミド、（２Ｓ）−Ｎ−２−デシルマレイミド、（３Ｓ）−Ｎ−３−デシルマレイミド、（４Ｓ）−Ｎ−４−デシルマレイミド、（５Ｓ）−Ｎ−５−デシルマレイミド、（２Ｓ）−Ｎ−２−オクタデシルマレイミド、（２Ｓ）−Ｎ−２−（３−メチルブチル）マレイミド、（２Ｓ）−Ｎ−２−（３−メチルペンチル）マレイミド、（２Ｓ）−Ｎ−２−（４−メチルペンチル）マレイミド、（２Ｓ）−Ｎ−２−（３，３−ジメチルブチル）マレイミド、（３Ｓ）−Ｎ−３−（２，２−ジメチルペンチル）マレイミド、（２Ｓ）−Ｎ−２−（３−ペンテニル）マレイミド、（３Ｓ）−Ｎ−３−（４−メチル−１−ヘキセニル）マレイミド、（２Ｓ）−Ｎ−２−（４−ペンチニル）マレイミド、（３Ｓ）−Ｎ−３−（４，４−ジメチル−１−ヘキシニル）マレイミド、（２Ｓ）−Ｎ−２−（１−メトキシプロピル）マレイミド、（２Ｓ）−Ｎ−２−（１−メトキシ−３−メチルブチル）マレイミド、（２Ｓ）−Ｎ−２−（１−メトキシ−３，３−ジメチルブチル）マレイミド、（２Ｓ）−Ｎ−２−（１−メトキシエトキシ−３，３−ジメチルブチル）マレイミド、（２Ｓ）−Ｎ−２−（１−メトキシエトキシ−３，３−ジメチルブチル）マレイミド、（１Ｓ）−Ｎ−１−（１−シクロプロピルエチル）マレイミド、（１Ｓ）−Ｎ−１−（１−シクロヘキシルエチル）マレイミド、（１Ｓ）−Ｎ−１−（１−シクロヘキシルプロピル）マレイミド、（１Ｓ）−Ｎ−１−（１−シクロヘキシル−２−メトキシエチル）マレイミド、（１Ｓ）−Ｎ−１−（１−シクロヘキシル−２−メトキシエトキシエチル）マレイミド、（１Ｓ）−Ｎ−１−（１−（１−デカヒドロナフチル）エチル）マレイミド、Ｎ−α−メチルベンジルマレイミド［（１Ｓ）−Ｎ−１−（１−フェニルエチル）マレイミド］、（１Ｓ）−Ｎ−１−（１−（１−ナフチル）エチル）マレイミド、（１Ｓ）−Ｎ−１−（１−（２，６−ジメチルフェニル）エチル）マレイミド、（１Ｓ）−Ｎ−１−（１−（２，６−ジエチルフェニル）エチル）マレイミド、（１Ｓ）−Ｎ−１−（１−（４−メトキシフェニル）エチル）マレイミド、（１Ｓ）−Ｎ−１−（１−（３−メトキシフェニル）エチル）マレイミド、（１Ｓ）−Ｎ−１−（１−（２−メトキシフェニル）エチル）マレイミド、（１Ｓ）−Ｎ−１−（１−（４−クロロフェニル）エチル）マレイミド、（１Ｓ）−Ｎ−１−（１−（３−クロロフェニル）エチル）マレイミド、（１Ｓ）−Ｎ−１−（１−（２−クロロフェニル）エチル）マレイミド、（１Ｓ）−Ｎ−１−（１−（４−フルオロフェニル）エチル）マレ���ミド、（１Ｓ）−Ｎ−１−（１−（３−フルオロフェニル）エチル）マレイミド、（１Ｓ）−Ｎ−１−（１−（２−フルオロフェニル）エチル）マレイミド、（１Ｓ）−Ｎ−１−（１−（２，４，６−トリフルオロフェニル）エチル）マレイミド、（１Ｓ）−Ｎ−１−（１−（ペンタフルオロフェニル）エチル）マレイミド、（１Ｓ）−Ｎ−１−（１−（２−ピリジル）エチル）マレイミド等が挙げられ、これらと光学的に対称である（Ｒ）体も含まれる。
【００１５】
不斉アニオン重合に用いる触媒としては、具体的には、ｎ−ブチルリチウム、フルオレニルリチウム、ジエチル亜鉛、ジメチル亜鉛等の有機金属触媒が挙げられ、使用量としては反応に具する原料光学活性マレイミド誘導体に対して、通常、０．１〜３０モル％の範囲で使用する。
【００１６】
不斉アニオン重合時に不斉配位子を使用する場合、不斉配位子の種類としては、特に限定するものではないが、例えば、下記一般式（３）で示されるビスオキサゾリン誘導体
【００１７】
【化５】
0004534329.tif 000004
【００１８】
（式中、Ｒ2は、メチル基、エチル基、炭素数３〜８の直鎖状、分岐状若しくは環式の飽和又は不飽和の脂肪族炭化水素基、炭素数６〜２０の芳香族炭化水素基、又はメチル基、エチル基、炭素数３〜８の直鎖状、分岐状若しくは環式の飽和若しくは不飽和の脂肪族炭化水素基及び炭素数６〜２０の芳香族炭化水素基からなる群より選ばれる置換基で置換された炭素数６〜２０の芳香族炭化水素基を表す。Ｂは炭素数０〜５のメチレン鎖を表す。Ｃは炭素数１〜１０のアルキリデン基又は芳香族基を表す。＊印は光学活性炭素を表す。）
又は下記式（４）に示される（−）−スパルテイン
【００１９】
【化６】
0004534329.tif 000005
【００２０】
等を、反応に使用する触媒に対して１．０〜３．０モル量使用しても良い。
【００２１】
上記一般式（３）で示されるビスオキサゾリン誘導体としては、特に限定するものではないが、具体的には、（４Ｓ）−２，２’−（１−エチルプロピリデン）ビス［４−（１−フェニルエチル）−４，５−ジハイドロオキサゾール］、（４Ｓ）−２，２’−（１−エチルプロピリデン）ビス［４−（１−（１−ナフチル）エチル）−４，５−ジハイドロオキサゾール］、（４Ｓ）−２，２’−（１−メチルエチリデン）ビス［４−（１−フェニルエチル）−４，５−ジハイドロオキサゾール］、（４Ｓ）−２，２’−（シクロプロピリデン）ビス［４−（１−フェニルエチル）−４，５−ジハイドロオキサゾール］、（４Ｓ）−２，２’−（１，３−フェニル）ビス［４−（１−フェニルエチル）−４，５−ジハイドロオキサゾール、（４Ｓ）−２，２’−（２，６−ピリジル）ビス［４−（１−フェニルエチル）−４，５−ジハイドロオキサゾール等が挙げられれる。
【００２２】
反応に用いる溶剤としては、反応に不活性なものであれば特に限定するものではないが、通常は、反応に具する原料、触媒及び光学活性配位子を十分溶解させるエーテル系溶剤又は芳香族系溶剤を用いる。具体的には、ジエチルエーテル、ジイソプロピルエーテル、テトラヒドロフラン（以下、ＴＨＦと略す）、ベンゼン、トルエン、キシレン、エチルベンゼン等が挙げられ、使用量としては、反応に具する原料マレイミド誘導体に対して重量で１〜１０００倍程度使用する。
【００２３】
反応温度としては、反応に具する原料光学活性マレイミド誘導体の種類、触媒の違いにより異なり、特に限定するものではないが、通常−７８℃〜１００℃の範囲である。
【００２４】
反応時間としては、原料のマレイミド、触媒及び反応温度の違いにより異なり、特に限定するものではないが、通常１時間〜２４０時間の範囲内で反応は完結する。
【００２５】
反応終了後、反応液を、ヘキサン、へプタン、メタノール、エタノール、イソプロパノール等の生成物の溶解度が低い溶剤に滴下晶析させることにより、上記一般式（１）で示される光学活性ポリマレイミド誘導体を粉末として取り上げる。純度を向上させるために、ＴＨＦやトルエン等の溶剤に再溶解させ、再度メタノール等の溶剤に投入し、再晶析を行っても良い。
【００２６】
本発明の分離剤の有効成分である、上記一般式（１）で示される光学活性ポリマレイミド誘導体としては、前記したとおり上記一般式（２）で示される光学活性マレイミド誘導体の重合により得られる、比旋光度を有する重合物であればあらゆるものが適用可能である。
【００２７】
具体的には、ポリ［（２Ｓ）−Ｎ−２−ブチルマレイミド］、ポリ［（２Ｓ）−Ｎ−２−ペンチルマレイミド］、ポリ［（２Ｓ）−Ｎ−２−ヘキシルマレイミド］、ポリ［（３Ｓ）−Ｎ−３−ヘキシルマレイミド］、ポリ［（２Ｓ）−Ｎ−２−へプチルマレイミド］、ポリ［（３Ｓ）−Ｎ−３−へプチルマレイミド］、ポリ［（２Ｓ）−Ｎ−２−オクチルマレイミド］、ポリ［（３Ｓ）−Ｎ−３−オクチルマレイミド］、ポリ［（４Ｓ）−Ｎ−４−オクチルマレイミド］、ポリ［（２Ｓ）−Ｎ−２−ノニルマレイミド］、ポリ［（３Ｓ）−Ｎ−３−ノニルマレイミド］、ポリ［（４Ｓ）−Ｎ−４−ノニルマレイミド］、ポリ［（２Ｓ）−Ｎ−２−デシルマレイミド］、ポリ［（３Ｓ）−Ｎ−３−デシルマレイミド］、ポリ［（４Ｓ）−Ｎ−４−デシルマレイミド］、ポリ［（５Ｓ）−Ｎ−５−デシルマレイミド］、ポリ［（２Ｓ）−Ｎ−２−オクタデシルマレイミド］、ポリ［（２Ｓ）−Ｎ−２−（３−メチルブチル）マレイミド］  、ポリ［（２Ｓ）−Ｎ−２−（３−メチルペンチル）マレイミド］、ポリ［（２Ｓ）−Ｎ−２−（４−メチルペンチル）マレイミド］、ポリ［（２Ｓ）−Ｎ−２−（３，３−ジメチルブチル）マレイミド］、ポリ［（３Ｓ）−Ｎ−３−（２，２−ジメチルペンチル）マレイミド］、ポリ［（２Ｓ）−Ｎ−２−（３−ペンテニル）マレイミド］、ポリ［（３Ｓ）−Ｎ−３−（４−メチル−１−ヘキセニル）マレイミド］、ポリ［（２Ｓ）−Ｎ−２−（４−ペンチニル）マレイミド］、ポリ［（３Ｓ）−Ｎ−３−（４，４−ジメチル−１−ヘキシニル）マレイミド］、ポリ［（２Ｓ）−Ｎ−２−（１−メトキシプロピル）マレイミド］、ポリ［（２Ｓ）−Ｎ−２−（１−メトキシ−３−メチルブチル）マレイミド］、ポリ［（２Ｓ）−Ｎ−２−（１−メトキシ−３，３−ジメチルブチル）マレイミド］、ポリ［（２Ｓ）−Ｎ−２−（１−メトキシエトキシ−３，３−ジメチルブチル）マレイミド］、ポリ［（２Ｓ）−Ｎ−２−（１−メトキシエトキシ−３，３−ジメチルブチル）マレイミド］、ポリ［（１Ｓ）−Ｎ−１−（１−シクロプロピルエチル）マレイミド］、ポリ［（１Ｓ）−Ｎ−１−（１−シクロヘキシルエチル）マレイミド］、ポリ［（１Ｓ）−Ｎ−１−（１−シクロヘキシルプロピル）マレイミド］、ポリ［（１Ｓ）−Ｎ−１−（１−シクロヘキシル−２−メトキシエチル）マレイミド］、ポリ［（１Ｓ）−Ｎ−１−（１−シクロヘキシル−２−メトキシエトキシエチル）マレイミド］、ポリ［（１Ｓ）−Ｎ−１−（１−（１−デカヒドロナフチル）エチル）マレイミド］、ポリ［Ｎ−α−メチルベンジルマレイミド］、ポリ［（１Ｓ）−Ｎ−１−（１−（１−ナフチル）エチル）マレイミド］、ポリ［（１Ｓ）−Ｎ−１−（１−（２，６−ジメチルフェニル）エチル）マレイミド］、ポリ［（１Ｓ）−Ｎ−１−（１−（２，６−ジエチルフェニル）エチル）マレイミド］、ポリ［（１Ｓ）−Ｎ−１−（１−（４−メトキシフェニル）エチル）マレイミド］、ポリ［（１Ｓ）−Ｎ−１−（１−（３−メトキシフェニル）エチル）マレイミド］、ポリ［（１Ｓ）−Ｎ−１−（１−（２−メトキシフェニル）エチル）マレイミド］、ポリ［（１Ｓ）−Ｎ−１−（１−（４−クロロフェニル）エチ��）マレイミド］、ポリ［（１Ｓ）−Ｎ−１−（１−（３−クロロフェニル）エチル）マレイミド］、ポリ［（１Ｓ）−Ｎ−１−（１−（２−クロロフェニル）エチル）マレイミド］、ポリ［（１Ｓ）−Ｎ−１−（１−（４−フルオロフェニル）エチル）マレイミド］、ポリ［（１Ｓ）−Ｎ−１−（１−（３−フルオロフェニル）エチル）マレイミド］、ポリ［（１Ｓ）−Ｎ−１−（１−（２−フルオロフェニル）エチル）マレイミド］、ポリ［（１Ｓ）−Ｎ−１−（１−（２，４，６−トリフルオロフェニル）エチル）マレイミド］、ポリ［（１Ｓ）−Ｎ−１−（１−（ペンタフルオロフェニル）エチル）マレイミド］、ポリ［（１Ｓ）−Ｎ−１−（１−（２−ピリジル）エチル）マレイミド等］が挙げられ、また原料マレイミドの光学が（Ｒ）体のものを用い重合した比旋光度を有する全てのポリマーも含まれる。
【００２８】
本発明の上記一般式（１）で示される光学活性ポリマレイミド誘導体からなる分離剤は、光学活性化合物の光学分割剤として幅広く使用することができる。
【００２９】
本発明の分離剤を用いて、光学活性化合物を光学分割する方法としては、特に限定するものではないが、例えば、ガスクロマトグラフィー、高速液体クロマトグラフィー、薄層クロマトグラフィー等のクロマトグラフィー法により、光学活性物質を容易に分離することができる。
【００３０】
本発明の分離剤を、例えば、高速液体クロマトグラフィー用のカラム充填剤の固定相として使用する場合、溶離液としては、本発明の分離剤を溶解又はこれと反応する液体を除いて特に限定するものではなく、ヘキサン−イソプロパノール等を用いる順相系、アルコール−水等を用いる逆相系のいずれにおいても応用可能である。
【００３１】
本発明において、上記一般式（１）で示される光学活性ポリマレイミド誘導体そのものを分離剤として使用できるが、分離剤の耐圧能力の向上、溶媒置換による膨潤、収縮の防止、理論段数の向上等の目的のため、何らかの担体に担持させてもよい。
【００３２】
担体としては、例えば、シリカゲル、アルミナ、架橋ポリスチレン、ポリシロキサン等の多孔質担体が好適なものとして挙げられ、光学活性ポリマレイミド誘導体との親和性を向上させるため、有機シラン化合物を用いて表面処理してもよい。
【００３３】
担体の粒径としては、使用するカラムやプレートの大きさにより異なり、特に限定するものではないが、通常１μｍ〜１０ｍｍ、好ましくは１〜３００μｍである。また、平均孔径は１０Å〜１００μｍ、好ましくは５０〜１０００００Åである。なお、高速液体クロマトグラフィー用のカラム充填剤の固定相として使用する場合、粒径が１〜２００μｍ、平均細孔径が１０〜３０００Åの範囲の多孔質担体が好ましい。
【００３４】
光学活性ポリマレイミド誘導体を担体に担持させる方法としては、物理的方法でも化学的方法でもよく、特に限定されない。物理的方法としては、光学活性ポリマレイミド誘導体と多孔質担体を接触させる方法が例示される。また、化学的方法としては、光学活性ポリマレイミド誘導体の製造時にそのポリマーの末端に官能基を付与し、多孔質の担体と化学的に結合させる方法が挙げられる。
【００３５】
光学活性ポリマレイミド誘導体の担持量としては、用いる担体に種類、物性により異なり、特に限定するものではないが、担体の重量に対して、通常１〜１００重量％の範囲である。
【００３６】
本発明の分離剤は、高速液体クロマトグラフィー用カラムの充填剤用途のみに限らず、核磁気共鳴スペクトル（ＮＭＲ）のシフト試薬として、またガスクロマトグラフィーの光学分割カラム担持体としても利用可能である。
【００３７】
【発明の効果】
本発明の光学活性化合物の分離剤は、各種分離用途に利用可能であり、工業的に極めて有用である。
【００３８】
【実施例】
以下、実施例により本発明を具体的に説明するが、本発明は実施例のみに限定されるものではない。
【００３９】
なお、本発明の光学活性ポリマレイミド誘導体合成において使用する光学活性配位子：（４Ｓ）−２，２’−（１−エチルプロピリデン）ビス［４−（１−フェニルエチル）−４，５−ジハイドロオキサゾール］（以下（Ｓ，Ｓ）−Ｂｎｂｏｘと略す）はＳ．Ｅ．Ｄｅｎｍａｒｋ，ｅｔ．ａｌ．，Ｊ．Ｏｒｇ．Ｃｈｅｍ．，６０，４８８４（１９９５）に記載の方法により調製したものを用いた。
【００４０】
平均分子量はゲルパーミエーションクロマトグラフィー（東ソー製高速ＧＰＣシステム）によりポリスチレン換算で算出、旋光度はＪＡＳＣＯ製ＤＩＰ−１８１により測定した。
【００４１】
調製した光学活性ポリマレイミド誘導体の分離能の測定には東ソー製マルチポンプＣＣＰＭ、紫外可視検出器ＵＶ−８０２０、インテグレーターＣＨＲＯＭＡＴＯＣＯＲＤＥＲ２１を用いた。
【００４２】
参考例１  光学活性ポリ（Ｎ−α−メチルベンジルマレイミド）の調製
マグネット攪拌子を入れた２５ｍｌのナス型フラスコに、  ジエチル亜鉛３０．９ｍｇ（０．２５ｍｍｏｌ）、（−）−スパルテイン７０．３ｍｇ（０．３０ｍｍｏｌ）及びトルエン５ｍｌを仕込み、攪拌しながら０℃で３０分攪拌を行った後、これにＰ．Ｙ．Ｒｅｄｄｙ，ｅｔ．ａｌ．，Ｊ．Ｏｒｇ．Ｃｈｅｍ．，６２，２６５２（１９９７）記載の方法に従い調製した（Ｓ）−（−）−Ｎ−α−メチルベンジルマレイミド［融点（℃）：３３〜３５℃、比旋光度［α］４３５25＝−９８．１°（Ｃ＝１．０，ＴＨＦ）］５０３ｍｇ（２．５０ｍｍｏｌ）を添加、さらに同温度で７２時間反応を行った。
【００４３】
反応終了後、反応液を５０ｍｌのメタノールに投入し、次いで析出物をろ取、室温度で減圧下、乾燥することにより目的物の光学活性ポリ（Ｎ−α−メチルベンジルマレイミド）０．５ｇを微黄色粉末として得た（収率１００％）。
【００４４】
数平均分子量（Ｍｎ）＝１２．７×１０３，Ｍｗ／Ｍｎ＝１０．０
比旋光度［α］４３５25＝２４２．２°（Ｃ＝１．０，ＣＨＣｌ3）
〔ＴＨＦ溶解分の比旋光度［α］４３５25＝２０６．０°（Ｃ＝１．０，ＴＨＦ）〕
実施例１  光学活性ポリ（Ｎ−α−メチルベンジルマレイミド）（比旋光度［α］４３５25＝２０６．０°（Ｃ＝１．０，ＴＨＦ））１０％担持シリカゲル及びその充填カラムの調製
５０ｍｌのナス型フラスコに、参考例１で調製した光学活性ポリ（Ｎ−α−メチルベンジルマレイミド）（比旋光度［α］４３５25＝２０６．０°（Ｃ＝１．０，ＴＨＦ））５００ｍｇ及びクロロホルム１０ｍｌ仕込み溶解させた後、シリカゲル（平均粒径１０μｍ、平均細孔径１００Å）４．５ｇを添加、次いでロータリーエバポレーターでクロロホルムを減圧留去することにより目的物の光学活性ポリ（Ｎ−α−メチルベンジルマレイミド）（比旋光度［α］４３５25＝２０６．０°（Ｃ＝１．０，ＴＨＦ））１０％担持シリカゲル５ｇを得た。
【００４５】
得られた光学活性ポリ（Ｎ−α−メチルベンジルマレイミド）（比旋光度［α］４３５25＝２０６．０°（Ｃ＝１．０，ＴＨＦ））１０％担持シリカゲルをメタノールに分散させた後、ステンレス製の２ｍｍＩＤ×１５０ｍｍＬのカラムに高圧ポンプを用い、流量３．５ｍｌ／ｍｉｎ、最高圧力４００ｋｇ／ｃｍ2で充填した。得られたカラムの理論段数は７４３段であった。
【００４６】
理論段数の測定に当たっては、溶離液としてメタノールを用い、トルエンの溶出により測定した。なお、理論段数は下式により算出した。
【００４７】
理論段数（Ｎ）＝５．５４×［Ｔｒ／（Ｗ１／２）］2
Ｔｒ＝保持時間（ｓｅｃ）
Ｗ1/2＝半値幅（ｍｍ）
実施例２〜実施例５
実施例１で調製したカラムを用い、表１中に示した条件下、各種化合物の分離を行った。結果を表１中にあわせて示すとともに、それらの測定チャートを図１〜図４にあわせて示した。
【００４８】
【表１】
0004534329.tif 000006
【００４９】
なお実施例２において光学分割されていることを確認するため、紫外可視検出器と旋光度検出器を並列に接続し測定した結果を図５に示した（上段：旋光度検出器、下段：ＵＶ検出器）。旋光度検出器により、ラセミ体が光学分割されていることを確認した。
【図面の簡単な説明】
【図１】実施例２の結果を示す測定チャートである。
【図２】実施例３の結果を示す測定チャートである。
【図３】実施例４の結果を示す測定チャートである。
【図４】実施例５の結果を示す測定チャートである。
【図５】実施例２の結果を示す測定チャートである（上段：旋光度検出器による測定、下段：ＵＶ検出器による測定）。
【図１】
0004534329.tif 000007
【図２】
0004534329.tif 000008
【図３】
0004534329.tif 000009
【図４】
0004534329.tif 000010
【図５】
0004534329.tif 000011